(57)【特許請求の範囲】
【請求項１】
有機酸が水硬性材料を用いて固化されることで形成された第一混和材と、炭酸塩が水硬性材料を用いて固化されることで形成された第二混和材とから構成されることを特徴とするセメント混和材。
【請求項２】
前記第一混和材の含有量が２５質量％以上７５質量％以下であり、前記第二混和材の含有量が２５質量％以上７５質量％以下であることを特徴とする請求項１に記載のセメント混和材。
【請求項３】
有機酸が水硬性材料を用いて固化されることで形成されており、炭酸塩と共にセメント組成物に含有されることを特徴とするセメント混和材。
【請求項４】
炭酸塩が水硬性材料を用いて固化されることで形成されており、前記炭酸塩と共に水と接触することで気泡を生じさせる発泡成分と共にセメント組成物に含有されることを特徴とするセメント混和材。
【請求項５】
請求項１乃至４の何れか一項に記載のセメント混和材を含有することを特徴とするセメント組成物。
【請求項６】
前記セメント混和材の含有量がセメント１００重量部に対して６重量部以上３５重量部以下であることを特徴とする請求項５に記載のセメント組成物。
【発明の詳細な説明】
【技術分野】
【０００１】
本発明は、セメント混和材およびセメント組成物に関する。
【背景技術】
【０００２】
セメント組成物が水と混練されて硬化することで形成されるセメント硬化体には、乾燥収縮や自己収縮に伴う体積変化や温度変化に伴う体積変化によって歪みが生じることがある。また、セメント硬化体に外力が加わることによってもセメント硬化体に歪みが生じることがある。
【０００３】
このような歪みがセメント硬化体に生じると、セメント硬化体にひび割れが発生することがある。斯かるひび割れは、セメント硬化体の美観を損なうだけでなく、ひび割れから水や酸素がセメント硬化体内に浸入し、セメント硬化体内の鉄筋を腐食させるため、セメント硬化体の耐久性の低下を招く要因となる。このため、セメント硬化体に生じたひび割れに充填材を注入して、ひび割れを閉塞して補修する方法が種々提案されている（特許文献１〜３参照）。
【先行技術文献】
【特許文献】
【０００４】
【特許文献１】特開２０００−２６４７０６号公報
【特許文献２】特開平０９−１８９１３３号公報
【特許文献３】特表２０１２−１０８３５９号公報
【発明の概要】
【発明が解決しようとする課題】
【０００５】
しかしながら、セメント硬化体の複数箇所にひび割れが生じている場合、上記のような方法では、生じたひび割れのそれぞれに充填材が注入される必要があるため、セメント硬化体の全体の補修を行うのに多大な手間と時間が必要になる。また、ひび割れの生じた箇所によっては（例えば、ひび割れが下方に向かって開放するように形成されている場合には）、ひび割れへの充填材の注入を容易に行うことができない場合もある。
【０００６】
そこで、本発明は、セメント硬化体に生じるひび割れへの水の侵入を抑制することができるセメント混和材及びセメント組成物を提供することを課題とする。
【課題を解決するための手段】
【０００７】
本発明に係るセメント混和材は、有機酸が水硬性材料を用いて固化されることで形成された第一混和材と、炭酸塩が水硬性材料を用いて固化されることで形成された第二混和材とから構成されることを特徴とする。
【０００８】
斯かる構成によれば、第一混和材と第二混和材とから構成されるセメント混和材を含有するセメント組成物からセメント硬化体を形成することで、ひび割れへの水の侵入が抑制されたセメント硬化体を形成することができる。
【０００９】
具体的には、セメント硬化体にひび割れが生じ、斯かるひび割れに水が侵入することで、第一混和材に含有される有機酸と、第二混和材に含有される炭酸塩と、ひび割れに侵入した水とが反応し、ひび割れ内に気泡（具体的には、二酸化炭素）が生じることになる。このような気泡が生じることで、気泡の体積に対応した量の水がひび割れ内に侵入できなくなるため、ひび割れへの水の侵入を抑制することができる。
【００１０】
また、ひび割れの表面には、セメント硬化体中の水酸化カルシウムが露出した状態となるため、ひび割れの表面の水酸化カルシウムと発生した二酸化炭素とが反応して炭酸カルシウムが生成される。これにより、ひび割れの表面からセメント硬化体の内部への水の侵入を防止する（止水する）ことができる。
【００１１】
前記第一混和材の含有量が２５質量％以上７５質量％以下であり、前記第二混和材の含有量が２５質量％以上７５質量％以下であることが好ましい。
【００１２】
本発明に係るセメント混和材は、有機酸が水硬性材料を用いて固化されることで形成されており、炭酸塩と共にセメント組成物に含有されることを特徴とする。
【００１３】
斯かる構成によれば、有機酸が水硬性材料を用いて固化されることで形成されたセメント混和材と、炭酸塩とを含有するセメント組成物からセメント硬化体を形成することで、ひび割れへの水の侵入が抑制されたセメント硬化体を形成することができる。
【００１４】
具体的には、セメント硬化体にひび割れが生じ、斯かるひび割れに水が侵入することで、セメント混和材に含有される有機酸と、炭酸塩と、ひび割れに侵入した水とが反応してひび割れ内に気泡が生じることになる。このような気泡が生じることで、気泡の体積に対応した量の水がひび割れ内に侵入できなくなるため、ひび割れへの水の侵入を抑制することができる。
【００１５】
また、ひび割れの表面には、セメント硬化体中の水酸化カルシウムが露出した状態となるため、ひび割れの表面の水酸化カルシウムと発生した二酸化炭素とが反応して炭酸カルシウムが生成される。これにより、ひび割れの表面からセメント硬化体の内部への水の侵入を防止する（止水する）ことができる。
【００１６】
本発明に係るセメント混和材は、炭酸塩が水硬性材料を用いて固化されることで形成されており、前記炭酸塩と共に水と接触することで気泡を生じさせる発泡成分と共にセメント組成物に含有されることを特徴とする。
【００１７】
斯かる構成によれば、炭酸塩が水硬性材料を用いて固化されることで形成されたセメント混和材と、前記炭酸塩と共に水と接触することで気泡を生じさせる発泡成分とを含有するセメント組成物からセメント硬化体を形成することで、ひび割れへの水の侵入が抑制されたセメント硬化体を形成することができる。
【００１８】
具体的には、セメント硬化体にひび割れが生じ、斯かるひび割れに水が侵入することで、セメント混和材に含有される炭酸塩と、発泡成分と、ひび割れに侵入した水とが反応してひび割れ内に気泡が生じることになる。このような気泡が生じることで、気泡の体積に対応した量の水がひび割れ内に侵入できなくなるため、ひび割れへの水の侵入を抑制することができる。
【００１９】
また、ひび割れの表面には、セメント硬化体中の水酸化カルシウムが露出した状態となるため、ひび割れの表面の水酸化カルシウムと発生した二酸化炭素とが反応して炭酸カルシウムが生成される。これにより、ひび割れの表面からセメント硬化体の内部への水の侵入を防止する（止水する）ことができる。
【００２０】
本発明に係るセメント組成物は、上記の何れかのセメント混和材を含有することを特徴とする。
【００２１】
前記セメント混和材の含有量がセメント１００重量部に対して６重量部以上３５重量部以下であることが好ましい
【発明の効果】
【００２２】
以上のように、本発明によれば、セメント硬化体に生じるひび割れへの水の侵入を抑制することができる。
【発明を実施するための形態】
【００２３】
以下、本発明の実施形態について説明する。
【００２４】
本発明に係るセメント混和材は、有機酸と水硬性材料とから構成される第一混和材と、炭酸塩と水硬性材料とから構成される第二混和材とから構成される。
【００２５】
第一混和材を構成する有機酸としては、カルボキシル基、スルホ基、ヒドロキシル基、チオール基などを持つものが挙げられる。このうち、カルボキシル基を有する有機酸は、入手しやすさの観点から好ましい。カルボキシル基を有する有機酸としては、特に限定されるものではなく、例えば、フマル酸、マレイン酸、コハク酸、リンゴ酸、クエン酸、酒石酸、乳酸から選択される少なくとも一つであることが好ましい。
第二混和材を構成する炭酸塩としては、特に限定されるものではなく、例えば、炭酸ナトリウム、炭酸水素ナトリウム、炭酸カルシウム、炭酸アンモニウム、炭酸カリウム、炭酸バリウム、炭酸マグネシウム、炭酸リチウムから選択される少なくとも一つであることが好ましい。このうち、炭酸ナトリウム、炭酸カルシウム、炭酸ナトリウムが入手しやすさの観点からより好ましい。
なお、以下の説明では、第一混和材を構成する有機酸及び第二混和材を構成する炭酸塩のそれぞれを発泡成分とも記載する。
【００２６】
第一混和材及び第二混和材を構成する水硬性材料としては、特に限定されるものではなく、例えば、セメントや石膏等を用いることができる。
セメントとしては、特に限定されるものではなく、ポルトランドセメント、混合セメント、超速硬系セメント、その他公知のセメントを用いることができる。
ポルトランドセメントとしては、ＪＩＳ  Ｒ  ５２１０で規定される普通、早強、超早強、中庸熱、低熱、耐硫酸塩の各種ポルトランドセメントが挙げられる。
混合セメントとしては、ＪＩＳ  Ｒ  ５２１１で規定される高炉セメントＡ種、Ｂ種、Ｃ種、ＪＩＳ  Ｒ  ５２１２で規定されるシリカセメントＡ種、Ｂ種、Ｃ種、ＪＩＳ  Ｒ  ５２１３で規定されるフライアッシュセメントＡ種、Ｂ種、Ｃ種が挙げられる。
超速硬系セメントとしては、アルミナセメント、超速硬セメント等が挙げられる。
その他のセメントとしては、ＪＩＳ  Ｒ  ５２１４で規定される普通エコセメント、速硬エコセメント等が挙げられる。
石膏としては、特に限定されるものではなく、無水石膏、半水石膏、二水石膏等が挙げられる。
【００２７】
第一混和材及び第二混和材は、各発泡成分が水硬性材料を用いて固化（具体的には、造粒）されることで形成されることが好ましい。具体的には、各発泡成分と水硬性材料と水とが混練されて所定のサイズに造粒されることで、第一混和材及び第二混和材のそれぞれが形成されることが好ましい。また、粒状の第一混和材及び第二混和材のそれぞれは、発泡成分を内部に含有することが好ましい。例えば、第一混和材（第二混和材）の全体に発泡成分が散在するように構成されてもよく、発泡成分が水硬性材料によって被覆されて層状に構成されてもよい。これにより、第一混和材及び第二混和材を含有するセメント組成物を水と混練する際に、第一混和材及び第二混和材の内部に含有される各発泡成分が水と接触して気泡が生じるのを防止することができる。
【００２８】
第一混和材及び第二混和材の最大粒径としては、特に限定されるものではなく、例えば、５ｍｍ以下であることが好ましく、０．３ｍｍ以上５ｍｍ以下であることがより好ましい。最大粒径が０．３ｍｍ以上であることで、第一混和材及び第二混和材から構成されるセメント混和材を含有するセメント組成物が水と混練された際に良好な流動性を得ることができる。また、最大粒径が５ｍｍ以下であることで、セメント組成物と水とを混練した際に良好な粘性を保つことができる。なお、第一混和材及び第二混和材の最大粒径は、下記の方法によって測定されるものである。
【００２９】
また、第一混和材及び第二混和材の造粒方法としては、特に限定されるものではなく、例えば、撹拌混合装置（一軸式ミキサ、二軸式ミキサ等）、転動式混合装置（パンペレタイザ、傾胴式ミキサ等）等の汎用装置を用いることができる。
【００３０】
第一混和材及び第二混和材を形成する際に使用される水としては、特に限定されるものではなく、例えば、上水道水、工業用水、地下水、河川水、雨水、蒸留水、化学分析用の高純度水（超純水、純粋、イオン交換水）等が挙げられる。特には、セメントの水和反応や、セメント硬化体の物性に悪影響を及ぼす有機物、塩化物イオン、ナトリウムイオン、カリウムイオン等を含有しないことが望ましい。
【００３１】
第一混和材における発泡成分（具体的には、有機酸、より詳しくは、カルボキシル基を有する有機酸）の含有量としては、特に限定されるものではなく、例えば、第一混和材を構成する水硬性材料１００重量部に対して発泡成分（具体的には、有機酸、より詳しくは、カルボキシル基を有する有機酸）が１５重量部以上８００重量部以下となるように含有されることが好ましく、４０重量部以上１４０重量部以下となるように含有されることがより好ましい。
第二混和材における発泡成分（具体的には、炭酸塩）の含有量としては、特に限定されるものではなく、例えば、第二混和材を構成する水硬性材料１００重量部に対して発泡成分（具体的には、炭酸塩）が１５重量部以上８００重量部以下となるように含有されることが好ましく、４０重量部以上１４０重量部以下となるように含有されることがより好ましい。
セメント混和材における第一混和材の含有量としては、特に限定されるものではなく、例えば、２５質量％以上７５質量％以下であることが好ましく、５０質量％程度であることがより好ましい。
セメント混和材における第二混和材の含有量としては、特に限定されるものではなく、例えば、２５質量％以上７５質量％以下であることが好ましく、５０質量％程度であることがより好ましい。
【００３２】
上記のように構成されるセメント混和材は、セメント、骨材、化学混和剤等と共にセメント組成物を構成する。
セメントとしては、特に限定されるものではなく、上記の水構成材料として例示した各種セメントを用いることができる。
骨材としては、細骨材、粗骨材が挙げられる。細骨材としては、山砂、海砂、川砂、砕砂、珪砂、高炉スラグ細骨材、フェロニッケル細骨材、銅スラグ細骨材、電気炉酸化スラグ細骨材、フェロクロム細骨材、人工軽量細骨材、再生細骨材等が挙げられる。粗骨材としては、山砂利、海砂利、川砂利、砕石、高炉スラグ粗骨材、人工軽量粗骨材、再生粗骨材等が挙げられる。
化学混和剤としては、ＪＩＳ  Ａ  ６２０４で規定される減水剤、ＡＥ減水剤、高性能減水剤、高性能ＡＥ減水剤、ＡＥ剤、硬化促進剤、流動化剤、凝結遅延剤、促進剤、急結剤、起泡剤、発泡剤、防錆剤、耐寒促進剤等が挙げられる。
【００３３】
セメント組成物中のセメント混和材の含有量としては、特に限定されるものではなく、例えば、セメント組成物中のセメント１００重量部に対して３重量部以上４０重量部以下であることが好ましく、６重量部以上４０重量部以下であることがより好ましく、１５重量部以上４０重量部以下であることが更に好ましい。また、セメント混和材は、セメント組成物と水とが混練されて形成される混練物中に１０ｋｇ／ｍ3以上１２０ｋｇ／ｍ3以下で含有されることが好ましく２０ｋｇ／ｍ3以上１２０ｋｇ／ｍ3以下で含有されることがより好ましい。
【００３４】
また、セメント組成物中の第一混和材の含有量は、セメント組成物中のセメント１００重量部に対して１．５重量部以上２０重量部以下であることが好ましく、９重量部以上２０重量部以下であることがより好ましい。一方、セメント組成物中の第二混和材の含有量は、セメント組成物中のセメント１００重量部に対して１．５重量部以上２０重量部以下であることが好ましく、９重量部以上２０重量部以下であることがより好ましい。
【００３５】
なお、セメント組成物を形成する方法としては、特に限定されるものではなく、例えば、撹拌混合装置（一軸式ミキサ、二軸式ミキサ等）、転動式混合装置（傾胴式ミキサ等）等の汎用装置を用いることができる。
【００３６】
上記ように構成されるセメント組成物は、水と混練されて硬化することで、セメント硬化体を形成する。セメント組成物と混練される水としては、上記のセメント混和材を造粒する際の水として例示したものを用いることができる。
【００３７】
以上のように、本発明に係るセメント混和材及びセメント組成物は、セメント硬化体に生じるひび割れへの水の侵入を抑制することができる。
【００３８】
即ち、第一混和材と第二混和材とから構成されるセメント混和材を含有するセメント組成物からセメント硬化体を形成することで、ひび割れへの水の侵入が抑制されたセメント硬化体を形成することができる。
【００３９】
具体的には、セメント硬化体にひび割れが生じ、斯かるひび割れに水が侵入することで、第一混和材に含有される有機酸と、第二混和材に含有される炭酸塩と、ひび割れに侵入した水とが反応し、ひび割れ内に気泡が生じることになる。このような気泡が生じることで、気泡の体積に対応した量の水がひび割れ内に侵入できなくなるため、ひび割れへの水の侵入を抑制することができる。
【００４０】
また、斯かる気泡は、ひび割れを形成する面（以下、ひび割れ面とも記す）に付着した状態で発生するため、ひび割れに侵入した水とひび割れ面との接触が抑制される。これにより、ひび割れ面からのセメント硬化体内への水の浸透が抑制されるため、ひび割れへの水の侵入を抑制することができる。
【００４１】
また、斯かる気泡は、ひび割れへの水の侵入に伴って早期に発生するため、ひび割れへの水の侵入を早期に抑制することができる。
【００４２】
また、ひび割れの表面には、セメント硬化体中の水酸化カルシウムが露出した状態となるため、ひび割れの表面の水酸化カルシウムと発生した二酸化炭素とが反応して炭酸カルシウムが生成される。これにより、ひび割れの表面からセメント硬化体の内部への水の侵入を長期的に防止する（止水する）ことができる（自己治癒効果）。
【００４３】
なお、本発明に係るセメント混和材及びセメント組成物は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４４】
上記実施形態では、第一混和材と第二混和材とがセメント組成物に含有されるように構成されているが、これに限定されるものではない。例えば、有機酸と共に水と接触することで気泡を生じる発泡成分（具体的には、炭酸塩や他の発泡成分）と第一混和材とがセメント組成物に含有されるように構成されてもよい。また、炭酸塩と共に水と接触することで気泡を生じる発泡成分（具体的には、有機酸や他の発泡成分）と第二混和材とがセメント組成物に含有されるように構成されてもよい。
【００４５】
また、上記実施形態では、第一混和材及び第二混和材は、所定の粒度に造粒されているが、これに限定されるものではなく、発泡成分が水硬性材料によって覆われた状態であれば、他の形状であってもよい。
【実施例】
【００４６】
以下、実施例および比較例を用いて本発明を更に具体的に説明するが、本発明は、以下の実施例に限定されるものではない。
【００４７】
１．セメント混和材の材料
（１）有機酸
ａ）フマル酸（略号ＦＡ、工業用、密度１．６４ｇ／ｃｍ3、日本触媒社製）
ｂ）マレイン酸（略号ＭＡ１、工業用、無水、密度１．５９ｇ／ｃｍ3、日本触媒社製）
ｃ）コハク酸（略号ＳＡ、食品添加用、密度１．５６ｇ／ｃｍ3、日本触媒社製）
ｄ）リンゴ酸（略号ＭＡ２、食品添加用、密度１．６１ｇ／ｃｍ3、八宝商会社製）
ｅ）クエン酸（略号ＣＡ、食品添加用、密度１．６７ｇ／ｃｍ3、八宝商会社製）
ｆ）酒石酸（略号ＴＡ、食品添加用、密度１．７６ｇ／ｃｍ3、八宝商会社製）
ｇ）乳酸（略号ＬＡ、食品添加用、密度１．２１ｇ／ｃｍ3、八宝商会社製）
（２）炭酸塩
ｈ）炭酸ナトリウム（略号ＳＣ、工業用、密度２．５４ｇ／ｃｍ3、高杉製薬社製）
ｉ）炭酸水素ナトリウム（略号ＳＨＣ、工業用、密度ｇ／ｃｍ3、高杉製薬社製）
ｊ）炭酸カルシウム（略号ＣＣ、粉末タンカル、密度２．７０ｇ／ｃｍ3、吉澤石灰工業社製）
（３）水硬性材料
ｋ）普通ポルトランドセメント（略号ＮＣ、ＪＩＳ  Ｒ  ５２１０適合品、密度＝３．１５ｇ／ｃｍ3、Ｃ3Ｓ＝５１％、Ｃ2Ｓ＝２６％、Ｃ3Ａ＝９％、Ｃ4ＡＦ＝８％、ブレーン比表面積＝３３９０ｃｍ2／ｇ、住友大阪セメント社製）
ｌ）早強ポルトランドセメント（略号ＨＣ、ＪＩＳ  Ｒ  ５２１０適合品、密度＝３．１３ｇ／ｃｍ3、Ｃ3Ｓ＝６２％、Ｃ2Ｓ＝１３％、Ｃ3Ａ＝８％、Ｃ4ＡＦ＝９％、ブレーン比表面積＝４７４０ｃｍ2／ｇ、住友大阪セメント社製）
ｍ）低熱ポルトランドセメント（略号ＬＣ、ＪＩＳ  Ｒ  ５２１０適合品、密度＝３．２４ｇ／ｃｍ3、Ｃ3Ｓ＝２８％、Ｃ2Ｓ＝５５％、Ｃ3Ａ＝１％、Ｃ4ＡＦ＝９％、ブレーン比表面積＝３９１０ｃｍ2／ｇ、住友大阪セメント社製）
（４）水：上水道水（略号Ｗ、千葉県船橋市産）
【００４８】
２．セメント組成物の材料
（１）セメント：普通ポルトランドセメント（略号ＮＣ、住友大阪セメント社製、ＪＩＳ  Ｒ  ５２１０適合品、密度＝３．１５ｇ／ｃｍ3、Ｃ3Ｓ＝５１％、Ｃ2Ｓ＝２６％、Ｃ3Ａ＝９％、Ｃ4ＡＦ＝８％、ブレーン比表面積＝３３９０ｃｍ2／ｇ）
（２）水：上水道水（略号Ｗ、千葉県船橋市産）
（３）細骨材：山砂（略号Ｓ、静岡県掛川市産、表乾密度２．６０ｇ／ｃｍ3、吸水率１．７２％、粗粒率２．６５）
（４）粗骨材：硬質砂岩砕石（略号Ｇ、茨城県桜川市産、最大寸法２０ｍｍ、表乾密度２．６６ｇ／ｃｍ3、吸水率０．５５％、実積率６１．２％、粗粒率６．５４）
（５）セメント混和材（略号Ｐ、上記の材料から形成される第一混和材及び第二混和材から構成されるもの）
（６）化学混和剤
ａ）ＡＥ減水剤（略号ＡＤ、マスターポリヒード１５Ｓ  Ｘ２、ＢＡＳＦジャパン製、ＪＩＳ  Ａ  ６２０４適合品）
ｂ）ＡＥ剤（略号ＡＥ、マスターエア１０１、ＢＡＳＦジャパン社製、ＪＩＳ  Ａ  ６２０４適合品）
【００４９】
３．セメント混和材の作製
上記のセメント混和材の材料を下記表１及び２に記載の配合で混合して造粒することで、第一混和材Ａ及び第二混和材Ｂを作製した。各種材料の混合及び造粒には、一軸式ミキサを用いた。
なお、第一混和材Ａ及び第二混和材Ｂの最大粒径は、ＪＩＳ  Ｚ  ８８０１−１で規定される試験用ふるいを用いて、作製した各混和材の質量の少なくとも９０％が通るふるいのうち、最小寸法のふるいの呼び寸法で示される値とした。
【００５０】
【表１】
0006488169.tif 000002
【００５１】
【表２】
0006488169.tif 000003
【００５２】
４．セメント組成物とセメント硬化体の作製
次に、下記表３に記載の配合でセメント組成物を作製し、温度２０℃の恒温室で水と混練して混練物（コンクリート）を得た。
得られた混練物は、水セメント比が５０％、細骨材率が４６％であり、ＡＥ減水剤の添加量が標準添加量の範囲であるセメント質量に対して１．００質量％である。
【００５３】
５．各種測定と評価
（１）スランプ
ＪＩＳ  Ａ  １１０１に準拠して、混練物の練上り直後に測定した。
（２）空気量
ＪＩＳ  Ａ  １１２８に準拠して、混練物の練上り直後に測定した。
（３）圧縮強度
直径１００ｍｍ×高さ２００ｍｍの鋼製簡易型枠に混練物を打ち込み、各配合において３体の供試体（セメント硬化体）を作製した。作製した供試体は、型枠内で材齢２８日まで封かん養生した。圧縮強度は、ＪＩＳ  Ａ  １１０８に準拠して、材齢２８日に測定した。
【００５４】
（４）通水量の測定
直径１００ｍｍ×高さ２００ｍｍの鋼製簡易型枠に混練物を打ち込み、各配合で１体の供試体（セメント硬化体）を作製した。供試体は、型枠内で材齢２８日まで封かん養生させた後に脱型し、ＪＩＳ  Ａ  １１１３に準拠して供試体を割裂して２つに破断した。
割裂した供試体の２つの破断面を合わせ、鋼製バンド（内部直径１００ｍｍ×幅１２ｍｍ×厚さ０．８ｍｍ）を３本用いて、供試体の側面部分を３箇所拘束した。そして、鋼製バンドの張力を調整することで供試体上下面のひび割れ幅が約０．３ｍｍとなるように調整した。
その後、円柱供試体の上面に内径１００ｍｍ×高さ１００ｍｍの塩化ビニル製パイプを接続し、供試体とパイプの接続部及び供試体側面のひび割れを市販のシーリング材（シリコーンゴム）を塗布して止水処理した。
そして、パイプを接続した供試体を２０℃恒温室内に静置した状態でパイプに上水道水を注水し、常時１００ｍｍの水頭を与えて、供試体のひび割れからの通水量を７日間測定した。
【００５５】
（５）止水性の評価
止水性の評価は、以下の５段階の指標で行った。具体的には、初期通水量（通水開始直後の５分間あたりの通水量）に対する通水量の変化率をＡ〜Ｅに分けて評価した。なお、評価Ａは、止水性が最も良好であり、アルファベット順に止水性が低下することを示す。
・評価Ａ：通水試験開始７日目の５分間あたりの通水量が初期通水量の１％以下である場合
・評価Ｂ：通水試験開始７日目の５分間あたりの通水量が初期通水量の１％を超え５％以下である場合
・評価Ｃ：通水試験開始７日目の５分間あたりの通水量が初期通水量の５％を超え１０％以下である場合
・評価Ｄ：通水試験開始７日目の５分間あたりの通水量が初期通水量の１０％を超え２５％以下である場合
・評価Ｅ：通水試験開始７日目の５分間あたりの通水量が初期通水量の２５％を超える場合
【００５６】
【表３】
0006488169.tif 000004
【００５７】
６．まとめ
各実施例と各比較例とを比較すると、止水性の評価は、各実施例の方が良好であることが認められる。つまり、第一混和材Ａと第二混和材Ｂとから構成されるセメント混和材を使用することで、ひび割れからのセメント硬化体中への水の侵入を効果的に抑制し得ることが認められる。
【００５８】
また、実施例２２，２８，３４と実施例３８〜４２とを比較すると、止水性の評価は、実施例２２，２８，３４の方が良好であることが認められる。つまり、第一混和材Ａ及び第二混和材Ｂの最大粒径が０．３ｍｍ以上１０ｍｍ未満であることで、ひび割れからのセメント硬化体中への水が侵入を効果的に抑制し得ることが認められる。
【００５９】
また、実施例２０〜２５のグループと、実施例２６〜３１のグループと、実施例３２〜３７のグループとの各グループ内の止水性の評価を比較すると、セメント混和材の含有量が多い方が止水性の評価が良好であることが認められる。具体的には、混練物中のセメント混和材の含有量が２０ｋｇ／ｍ3以上１２０ｋｇ／ｍ3以下（換言すれば、セメント１００重量部に対して６重量部以上４０重量部以下）であることで、ひび割れからのセメント硬化体中への水の侵入を効果的に抑制し得ることが認められる。
また、混練物中のセメント混和材の含有量が２０ｋｇ／ｍ3以上１００ｋｇ／ｍ3以下（換言すれば、セメント１００重量部に対して６重量部以上３５重量部以下）であることで、良好なスランプフローを得つつ良好な止水性を得ることができると認められる。
【００６０】
また、実施例１〜１９を見ると、止水性の評価がＡ又はＢとなっている。つまり、セメント混和材中の第一混和材Ａの含有量が２５質量％以上７５質量％以下であり、第二混和材Ｂの含有量が２５質量％以上７５質量％以下であると共に、第一混和材Ａ及び第二混和材Ｂの最大粒径が０．３ｍｍ以上１０ｍｍ未満であり、更に混練物中のセメント混和材の含有量が２０ｋｇ／ｍ3以上１２０ｋｇ／ｍ3以下（換言すれば、セメント１００重量部に対して６重量部以上４０重量部以下）であることで、ひび割れからのセメント硬化体中への水の侵入をより効果的に抑制し得ることが認められる。